СПОСОБЫ ОБРАБОТКИ КАТАЛИЗАТОРА ЭПОКСИДИРОВАНИЯ ЭТИЛЕНА И СВЯЗАННЫЕ СПОСОБЫ ПОЛУЧЕНИЯ ОКСИДА ЭТИЛЕНА

1. Способ обработки катализатора эпоксидирования этилена, включающий:
приведение в контакт катализатора эпоксидирования этилена, содержащего носитель с нанесенными на него серебром и рениевым промотором, с кондиционирующим подаваемым газом, содержащим кислород, в течение периода времени по меньшей мере 2 часа, при температуре выше 180°С и не более 250°С, причем указанное приведение в контакт указанного катализатора эпоксидирования этилена с кондиционирующим подаваемым газом происходит в реакторе эпоксидирования и в отсутствие этилена.
2. Способ по п. 1, отличающийся тем, что указанный кондиционирующий газ дополнительно содержит инертный газ и органический хлорид.
3. Способ по п. 1, отличающийся тем, что температура составляет от не менее 185°С до не более 250°С.
4. Способ по п. 1, отличающийся тем, что температура составляет от не менее 185°С до не более 245°С.
5. Способ по п. 1, отличающийся тем, что указанный кондиционирующий подаваемый газ содержит кислород в концентрации от 0,5 до 21 мол. % по отношению ко всему кондиционирующему подаваемому газу.
6. Способ по п. 1, отличающийся тем, что указанный период времени составляет от 2 часов до 200 часов.
7. Способ по п. 1, отличающийся тем, что указанный период времени составляет от 2 часов до 72 часов.
8. Способ по п. 1, дополнительно включающий приведение в контакт катализатора эпоксидирования этилена с продувочным газом.
9. Способ эпоксидирования этилена, включающий:
приведение в контакт катализатора эпоксидирования этилена, содержащего носитель с нанесенными на него серебром и рениевым промотором, с кондиционирующим подаваемым газом, содержащим кислород, в течение периода времени по меньшей мере 2 часа, при температуре выше 180°С и не более 250°С, причем указанное приведение в контакт катализатора эпоксидирования этилена с кондиционирующим подаваемым газом происходит в реакторе эпоксидирования и в отсутствие этилена; а также
последующее приведение в контакт катализатора эпоксидирования этилена в реакторе эпоксидирования с сырьевым газом эпоксидирования, содержащим этилен, кислород и органический хлорид.
10. Способ повышения селективности катализатора эпоксидирования этилена в способе эпоксидирования этилена, включающий:
приведение в контакт катализатора эпоксидирования этилена, содержащего носитель с нанесенными на него серебром и рениевым промотором, с кондиционирующим подаваемым газом, содержащим кислород, в течение периода времени по меньшей мере 2 часа, при температуре выше 180°С и не более 250°С, причем указанное приведение в контакт катализатора эпоксидирования этилена с кондиционирующим подаваемым газом происходит в реакторе эпоксидирования и в отсутствие этилена; а также
последующее приведение в контакт катализатора эпоксидирования этилена в реакторе эпоксидирования с сырьевым газом эпоксидирования, содержащим этилен, кислород и органический хлорид.